(57)【要約】【課題】  画像領域を大きく確保した輝尽性蛍光体パネルを作製するために、保護フィルムにより被覆される部分の間隙を可能な限り少なくし、且つ皺の発生を防止した保護フィルムの折り曲げ・折り返し方法、輝尽性蛍光体パネルの製造方法及びこれらの方法により作製した輝尽性蛍光体パネルの提供。【解決手段】  輝尽性蛍光体シートの輝尽性蛍光体層側に貼り付けた保護フィルムの余剰部分の折り曲げ・折り返し方法において、該余剰部分を吸着手段により吸引保持し、前記余剰部分の端部まで該吸着手段を移動した後、該輝尽性蛍光体層側端辺を支点として折り曲げ、更に支持体の端辺を支点として、前記吸着手段の吸着面を輝尽性蛍光体シートの裏面と平行になるように移動させ前記保護フィルムを折り返すことを特徴とする保護フィルムの折り曲げ・折り返し方法。【選択図】        図１
2005114639.tif 000002
【特許請求の範囲】
【請求項１】
可撓性の支持体上に輝尽性蛍光体層が形成された輝尽性蛍光体シートの輝尽性蛍光体層側に、少なくとも一辺が該輝尽性蛍光体シートより大きな保護フィルムを貼り付け、該保護フィルムの余剰部分の少なくとも一辺を該輝尽性蛍光体シートの端面に沿って折り曲げ、前記輝尽性蛍光体シートの裏面に折り返す保護フィルムの折り曲げ・折り返し方法において、
該余剰部分の前記輝尽性蛍光体シート寄りを吸着手段により吸引保持し、
該吸着手段を前記輝尽性蛍光体シートの表面と平行に移動し、前記余剰部分の端部まで移動した後、
前記吸着手段を前記輝尽性蛍光体シートの端面の該輝尽性蛍光体層側端辺を支点として、吸着手段の吸着面が輝尽性蛍光体シートの端面と平行になるように下方向に移動し、前記保護フィルムの一辺を前記輝尽性蛍光体シート端面に沿って折り曲げ、
前記吸着手段を前記輝尽性蛍光体シートの端面の支持体の端辺を支点として、吸着手段の吸着面を輝尽性蛍光体シートの裏面と平行になるように移動させ前記保護フィルムを折り返すことを特徴とする保護フィルムの折り曲げ・折り返し方法。
【請求項２】
可撓性の支持体上に輝尽性蛍光体層が形成された輝尽性蛍光体シートの輝尽性蛍光体層側に、少なくとも一辺が該輝尽性蛍光体シートより大きな保護フィルムを貼り付け、該保護フィルムの余剰部分の少なくとも一辺を該輝尽性蛍光体シートの端面に沿って折り曲げ、前記輝尽性蛍光体シートの裏面に折り返す保護フィルムの折り曲げ・折り返し方法において、
該余剰部分の前記輝尽性蛍光体シート寄りを吸着手段により吸引保持し、
該吸着手段を前記輝尽性蛍光体シートの端面の該輝尽性蛍光体層側端辺を支点として、前記吸着手段の吸着面が輝尽性蛍光体シートの端面と平行になるように下方向に移動しながら、前記保護フィルムの一辺を前記輝尽性蛍光体シート端面に沿って折り曲げた後、
前記吸着手段を前記輝尽性蛍光体シートの端面の支持体の端辺を支点として、前記吸着手段の吸着面を輝尽性蛍光体シートの裏面と平行になるように移動させ前記保護フィルムを折り返すことを特徴とする保護フィルムの折り曲げ・折り返し方法。
【請求項３】
可撓性の支持体上に輝尽性蛍光体層が形成された輝尽性蛍光体シートの輝尽性蛍光体層側に、少なくとも一辺が該輝尽性蛍光体シートより大きな保護フィルムを貼り付け、該保護フィルムの余剰部分の少なくとも一辺を該輝尽性蛍光体シートの端面に沿って折り曲げ、前記輝尽性蛍光体シートの裏面に折り返す保護フィルムの折り曲げ・折り返し方法において、
該余剰部分の前記輝尽性蛍光体シート寄りの中央を２つの吸着手段により吸引保持し、
該吸着手段の各々が前記余剰部分の２つの角部に向けて前記輝尽性蛍光体シートの表面と平行に移動し、前記各吸着手段が余剰部分の各角部に達した後、
前記各吸着手段を前記輝尽性蛍光体シートの端面の該輝尽性蛍光体層側端辺を支点として、各吸着手段の吸着面が輝尽性蛍光体シートの端面と平行になるように下方向に移動し、前記保護フィルムの一辺を前記輝尽性蛍光体シート端面に沿って折り曲げ、
前記吸着手段を前記輝尽性蛍光体シートの端面の支持体の端辺を支点として、吸着手段の吸着面を輝尽性蛍光体シートの裏面と平行になるように移動させ前記保護フィルムを折り返すことを特徴とする保護フィルムの折り曲げ・折り返し方法。
【請求項４】
可撓性の支持体上に輝尽性蛍光体層が形成された輝尽性蛍光体シートの輝尽性蛍光体層側に、少なくとも一辺が該輝尽性蛍光体シートより大きな保護フィルムを貼り付け、該保護フィルムの余剰部分の少なくとも一辺を該輝尽性蛍光体シートの端面に沿って折り曲げ、前記輝尽性蛍光体シートの裏面に折り返す保護フィルムの折り曲げ・折り返し方法において、
該余剰部分の前記輝尽性蛍光体シートよりの中央を２つの吸着手段により吸引保持し、
該吸着手段の各々を前記輝尽性蛍光体シートの端面の該輝尽性蛍光体層側端辺を支点として、前記吸着手段の吸着面が輝尽性蛍光体シートの端面と平行になるように、前記余剰部分の２つの角部に向けて下方に移動しながら、前記保護フィルムの一辺を前記輝尽性蛍光体シート端面に沿って折り曲げた後、
前記吸着手段を前記輝尽性蛍光体シートの端面の支持体の端辺を支点として、吸着手段の吸着面を輝尽性蛍光体シートの裏面と平行になるように移動させ前記保護フィルムを折り返すことを特徴とする保護フィルムの折り曲げ・折り返し方法。
【請求項５】
前記保護フィルムを、輝尽性蛍光体シートの端面の輝尽性蛍光体層側端辺を支点として、該端面に沿って折り曲げる時、圧着手段により該輝尽性蛍光体層側端辺の角折りと前記端面への密着を行うことを特徴とする請求項１〜４の何れか１項に記載の保護フィルムの折り曲げ・折り返し方法。
【請求項６】
前記保護フィルムを、輝尽性蛍光体シートの端面の支持体の端辺を支点として、該輝尽性蛍光体シートの裏面に沿って折り曲げる時、圧着手段により該支持体の端辺の角折りと前記輝尽性蛍光体シートの裏面への密着を行うことを特徴とする請求項１〜５の何れか１項に記載の保護フィルムの折り曲げ・折り返し方法。
【請求項７】
前記圧着手段が、ＪＩＳ−Ａゴム硬度１０〜７０を有する弾性体ブレードであることを特徴とする請求項５又は６に記載の保護フィルムの折り曲げ・折り返し方法。
【請求項８】
前記圧着手段が、ＪＩＳ−Ａゴム硬度５〜４０を有する回転ローラであることを特徴とする請求項５又は６に記載の保護フィルムの折り曲げ・折り返し方法。
【請求項９】
前記回転ローラを、保護フィルムの輝尽性蛍光体シートの端面の輝尽性蛍光体層側端辺の角折りと前記端面への密着に使用し、輝尽性蛍光体シートの端面の支持体の端辺の角折りと前記輝尽性蛍光体シートの裏面への密着に弾性体ブレードを使用することを特徴とする請求項５〜８の何れか１項に記載の保護フィルムの折り曲げ・折り返し方法。
【請求項１０】
可撓性の支持体上に輝尽性蛍光体層が形成された輝尽性蛍光体シートの輝尽性蛍光体層側に、少なくとも一辺が該輝尽性蛍光体シートより大きな保護フィルムを貼り付け、該保護フィルムの余剰部分の少なくとも一辺を該輝尽性蛍光体シートの端面に沿って折り曲げ、前記輝尽性蛍光体シートの裏面に折り返す保護フィルムの折り曲げ・折り返し方法において、
前記輝尽性蛍光体シートの端面から裏面に沿って、ＪＩＳ−Ａゴム硬度１０〜７０を有する板状の弾性体を移動させながら、該余剰部分の前記輝尽性蛍光体シートの端面の輝尽性蛍光体層側端辺の角折りと、該端面への密着と、前記輝尽性蛍光体シートの裏面への密着とを行うことを特徴とする保護フィルムの折り曲げ・折り返し方法。
【請求項１１】
可撓性の支持体上に輝尽性蛍光体層が形成された輝尽性蛍光体シートの輝尽性蛍光体層側に、少なくとも一辺が該輝尽性蛍光体シートより大きな保護フィルムを貼り付け、該保護フィルムの余剰部分の少なくとも一辺を該輝尽性蛍光体シートの端面に沿って折り曲げ、前記輝尽性蛍光体シートの裏面に折り返す保護フィルムの折り曲げ・折り返し方法において、
前記輝尽性蛍光体シートの端面に沿って、ＪＩＳ−Ａゴム硬度５〜４０を有する回転ローラを移動させながら、該余剰部分の前記輝尽性蛍光体シートの端面の輝尽性蛍光体層側端辺の角折りと、該端面への密着とを行い、
前記輝尽性蛍光体シートの裏面に沿って、ＪＩＳ−Ａゴム硬度１０〜７０を有する板状の弾性部材を移動させながら、輝尽性蛍光体シートの裏面に前記余剰部分を折り返し、圧着することを特徴とする保護フィルムの折り曲げ・折り返し方法。
【請求項１２】
前記余剰部分が、端部に行くに従って幅が狭くなるようにテーパが設けられていることを特徴とする請求項１〜１１の何れか１項に記載の保護フィルムの折り曲げ・折り返し方法。
【請求項１３】
帯状の可撓性支持体上に輝尽性蛍光体層が形成され、連続的に搬送される帯状輝尽性蛍光体シートの輝尽性蛍光体層側に、
該帯状輝尽性蛍光体シートと同一方向に搬送される少なくとも一辺が輝尽性蛍光体シートの幅より広い帯状の保護フィルムを貼り付け、
該保護フィルムの余剰部分の少なくとも一辺を、前記帯状輝尽性蛍光体シートの少なくとも一方の端面に沿って折り曲げ手段により折り曲げ、圧着手段により該端面に圧着し、折り返し手段により前記帯状輝尽性蛍光体シートの裏面に折り返し、圧着することを特徴とする保護フィルムの折り曲げ・折り返し方法。
【請求項１４】
前記折り曲げ手段が、ＪＩＳ−Ａゴム硬度５〜７０のガイド状部材であることを特徴とする請求項１３に記載の保護フィルムの折り曲げ・折り返し方法。
【請求項１５】
前記圧着手段が、ＪＩＳ−Ａゴム硬度５〜７０のガイド状部材であることを特徴とする請求項１３に記載の保護フィルムの折り曲げ・折り返し方法。
【請求項１６】
前記折り返し手段が、ＪＩＳ−Ａゴム硬度５〜４０の回転ローラとＪＩＳ−Ａゴム硬度５〜７０とを有するガイド状部材であることを特徴とする請求項１３に記載の保護フィルムの折り曲げ・折り返し方法。
【請求項１７】
可撓性の支持体上に輝尽性蛍光体層が形成された輝尽性蛍光体シートの輝尽性蛍光体層側に、該輝尽性蛍光体シートより大きな保護フィルムを貼り付け、
該保護フィルムの少なくとも一辺を残して、該輝尽性蛍光体シートと前記保護フィルムとを所定の寸法に切断した後、
該一辺を、該輝尽性蛍光体シートの端面に沿って折り曲げ、該端面に圧着し、前記輝尽性蛍光体シートの裏面に折り返し圧着し、
前記輝尽性蛍光体シートの支持体側にトレーを貼り合わせ、
前記輝尽性蛍光体シートの前記保護フィルムにより覆われた端面を除き、前記輝尽性蛍光体シートの周辺を樹脂塗工により覆い、
前記輝尽性蛍光体シートを、前記保護フィルムと該トレーとの間に封止したことを特徴とする輝尽性蛍光体パネルの製造方法。
【請求項１８】
可撓性の支持体上に輝尽性蛍光体層が形成された輝尽性蛍光体シートの輝尽性蛍光体層側に、該輝尽性蛍光体シートより大きな一辺を有する保護フィルムを、該一辺を除く３辺は前記輝尽性蛍光体シートの３辺に合わせ貼り付けた後、
該一辺を、該輝尽性蛍光体シートの端面に沿って折り曲げ、該端面に圧着し、前記輝尽性蛍光体シートの裏面に折り返し圧着した後、
前記輝尽性蛍光体シートの支持体側にトレーを貼り合わせ、
前記輝尽性蛍光体シートの前記保護フィルムにより覆われた端面を除き、
前記輝尽性蛍光体シートの周端面を樹脂塗工により覆い、
前記輝尽性蛍光体シートを、前記保護フィルムと該トレーとの間に封止したことを特徴とする輝尽性蛍光体パネルの製造方法。
【請求項１９】
可撓性の支持体上に輝尽性蛍光体層が形成された輝尽性蛍光体シートの輝尽性蛍光体層側に、少なくとも一辺が該輝尽性蛍光体シートより大きな保護フィルムを貼り付け、該保護フィルムの少なくとも一辺を該輝尽性蛍光体シートの端面に沿って折り曲げ、前記輝尽性蛍光体シートの裏面に折り返した該輝尽性蛍光体シートの支持体側にトレーを貼り合わせた輝尽性蛍光体パネルにおいて、
前記保護フィルムは厚さ１〜６０μｍを有し、前記保護フィルムと前記輝尽性蛍光体シートの端面との間に０．０５〜０．５ｍｍの空隙部を有し、
前記保護フィルムで覆われた端面を除き、前記輝尽性蛍光体シートの周辺を樹脂塗工により覆われていることを特徴とする輝尽性蛍光体パネル。
【発明の詳細な説明】
【技術分野】
【０００１】
本発明は、輝尽性蛍光体シートの保護フィルムの余剰部分の折り曲げ・折り返し方法、輝尽性蛍光体シート封止体の製造方法及びこれらの方法により製造された輝尽性蛍光体シート封止体に関する。
【背景技術】
【０００２】
Ｘ線画像のような放射線画像は病気診断用などに多く用いられている。このＸ線画像を得るために被写体を通過したＸ線を輝尽性蛍光体（蛍光スクリーン）に照射し、これにより生じた可視光を通常の写真をとるときと同じように銀塩を使用したフィルムに照射して現像した、いわゆる放射線写真が利用されている。しかし、近年、銀塩を塗布したフィルムを使用しないで輝尽性蛍光体から直接画像を取り出す方法が工夫されるようになった。
【０００３】
画像を取り出す方法としては、被写体を透過した放射線を輝尽性蛍光体に吸収させた後、光又は熱エネルギー等で輝尽性蛍光体を励起することにより、輝尽性蛍光体が蓄積している放射線エネルギーを蛍光として放射し、この蛍光を検出し画像化する方法が挙げられる。具体的には、例えば米国特許３，８５９，５２７号及び特開昭５５−１２１４４号等などに可撓性の支持体上に輝尽性蛍光体層を形成した輝尽性蛍光体シートを使用した放射線画像変換方法が記載されている。
【０００４】
これらの方法は、輝尽性蛍光体シートの輝尽性蛍光体層に被写体を透過した放射線を当てて被写体各部の放射線透過密度に対応する放射線エネルギーを蓄積させて、その後に輝尽性蛍光体層を可視光線、赤外線などの電磁波（励起光）で時系列的に励起することにより、該輝尽性蛍光体層中に蓄積されている放射線エネルギーを輝尽発光として放出させ、この光の強弱による信号をたとえば光電変換し、電気信号を得て、この信号を感光フィルムなどの記録材料、ＣＲＴなどの表示装置上に可視像として再生するものである。
【０００５】
この放射線像記録再生方法によれば、従来の放射線写真フィルムと増感紙との組合せを用いる放射線写真法による場合に比較して、はるかに少ない被曝線量で情報量の豊富な放射線画像を得ることができるという利点がある。
【０００６】
このような輝尽性蛍光体は、放射線を照射した後、励起光を照射すると輝尽発光を示す輝尽性蛍光体であるが、実用上では、波長が４００〜９００ｎｍの範囲にある励起光によって３００〜５００ｎｍの波長範囲の輝尽発光を示す輝尽性蛍光体が一般的に利用される。
【０００７】
輝尽性蛍光体シートとしては、可撓性の支持体上に輝尽性蛍光体層を塗設した塗設タイプが、取り扱い易く、作り易く、性能が安定していることから多く使用されている。
【０００８】
実際の使用に際しては、輝尽性蛍光体層の保護のために輝尽性蛍光体シートを保護フィルムで封止し、輝尽性蛍光体シート封止体（以下、単に封止体とも言う）とし、この封止体を所定の大きさの平板状のトレーに保護フィルムによる封止部分がトレーより飛び出さない状態で接着部材により固定し（一般的に、輝尽性蛍光体パネルと言われている）、カセッテに収納されて撮影装置に装填している。
【０００９】
トレーの大きさは予め決められているため、少しでも有効画像領域を増やすためには輝尽性蛍光体シートの保護材料による封止部分を少なくすることが必要となる。従来の製品の封止部分の幅は１ｍｍ以上となっている。
【００１０】
特に、マンモグラフィー（乳房撮影）用として、輝尽性蛍光体パネルを用いる場合、胸壁側の乳房画像には可能な限り画像欠損領域を生じさせない必要があるため、封止体においても、胸壁辺側の画像欠損領域（輝尽性蛍光体層が設けられていない領域）を可能な限り狭くすることが必要となる。
【００１１】
このため封止体を作製する時に保護フィルムによる封止部分を少なくする方法が検討されてきた。例えば、可撓性の支持体上に輝尽性蛍光体層が形成された輝尽性蛍光体シートを、該輝尽性蛍光体シートより大きな２枚の封止フィルム（保護フィルム）で挟持し、減圧条件下で前記輝尽性蛍光体シートの周囲を、輝尽性蛍光体シートの支持体側の封止フィルム（保護フィルム）を押接可能なヒータを有する剛性部材と、輝尽性蛍光体層側の封止フイルムを押接可能な弾性部材とを有するヒートシーラを用い封止し封止体を作製する方法が知られている（例えば、特許文献１を参照。）。
【００１２】
しかしながら、特許文献１に記載の封止方法で封止体を作製した場合、輝尽性蛍光体シートの周囲には封止フィルム（保護フィルム）の封止部が付いているため、輝尽性蛍光体パネルを作るためにトレーに封止体を貼り付けたとき、封止部の幅だけ画像欠損領域が発生してしまう。特に、この輝尽性蛍光体パネルをマンモグラフィー（乳房撮影）用として用いる場合、胸壁側に画像欠損領域が生じるため胸壁側の乳房画像に画像欠損が生じる危険があり好ましくない。
【００１３】
又、透明なフィルムを二つ折りにし、両側をシールし開口を有する袋状フィルムとし、この中に輝尽性蛍光体シートを挿入し、折り返し部に輝尽性蛍光体シートを突き当て、脱気し開口部を封止した封止体を、折り返し部を基準としてトレーに貼着しマンモグラフィー（乳房撮影）用の輝尽性蛍光体パネルを作製する方法が知られている（例えば、特許文献２を参照。）。
【００１４】
しかしながら、特許文献２に記載の方法では、封止領域は０．６〜１．０ｍｍにまで改善することが出来るが、未だ不十分な状態となっている。
【００１５】
この様な状況から、画像領域が大きく確保できた輝尽性蛍光体パネルが望まれており、特にマンモグラフィー（乳房撮影）用として、輝尽性蛍光体パネルを用いる場合、胸壁側の乳房画像には可能な限り画像欠損領域を生じさせない必要があるため、輝尽性蛍光体パネルに使用する封止体においても、胸壁辺側の画像欠損領域（輝尽性蛍光体層が設けられていない領域）を可能な限り狭くした封止体の作製が望まれている。
【特許文献１】特開平１１−２２３８９０号公報
【特許文献２】特開２００１−８３２９９号公報
【発明の開示】
【発明が解決しようとする課題】
【００１６】
本発明は、上記状況に鑑み成されたものであり、その目的は、画像領域を大きく確保した輝尽性蛍光体パネルを作製するために、保護フィルムにより被覆される部分の間隙を可能な限り少なくし、且つ皺の発生を防止した保護フィルムの折り曲げ・折り返し方法、輝尽性蛍光体パネルの製造方法及びこれらの方法により作製した輝尽性蛍光体パネルを提供することである。
【課題を解決するための手段】
【００１７】
本発明の上記目的は、下記の構成により達成された。
（請求項１）
可撓性の支持体上に輝尽性蛍光体層が形成された輝尽性蛍光体シートの輝尽性蛍光体層側に、少なくとも一辺が該輝尽性蛍光体シートより大きな保護フィルムを貼り付け、該保護フィルムの余剰部分の少なくとも一辺を該輝尽性蛍光体シートの端面に沿って折り曲げ、前記輝尽性蛍光体シートの裏面に折り返す保護フィルムの折り曲げ・折り返し方法において、
該余剰部分の前記輝尽性蛍光体シート寄りを吸着手段により吸引保持し、
該吸着手段を前記輝尽性蛍光体シートの表面と平行に移動し、前記余剰部分の端部まで移動した後、
前記吸着手段を前記輝尽性蛍光体シートの端面の該輝尽性蛍光体層側端辺を支点として、吸着手段の吸着面が輝尽性蛍光体シートの端面と平行になるように下方向に移動し、前記保護フィルムの一辺を前記輝尽性蛍光体シート端面に沿って折り曲げ、
前記吸着手段を前記輝尽性蛍光体シートの端面の支持体の端辺を支点として、吸着手段の吸着面を輝尽性蛍光体シートの裏面と平行になるように移動させ前記保護フィルムを折り返すことを特徴とする保護フィルムの折り曲げ・折り返し方法。
（請求項２）
可撓性の支持体上に輝尽性蛍光体層が形成された輝尽性蛍光体シートの輝尽性蛍光体層側に、少なくとも一辺が該輝尽性蛍光体シートより大きな保護フィルムを貼り付け、該保護フィルムの余剰部分の少なくとも一辺を該輝尽性蛍光体シートの端面に沿って折り曲げ、前記輝尽性蛍光体シートの裏面に折り返す保護フィルムの折り曲げ・折り返し方法において、
該余剰部分の前記輝尽性蛍光体シート寄りを吸着手段により吸引保持し、
該吸着手段を前記輝尽性蛍光体シートの端面の該輝尽性蛍光体層側端辺を支点として、前記吸着手段の吸着面が輝尽性蛍光体シートの端面と平行になるように下方向に移動しながら、前記保護フィルムの一辺を前記輝尽性蛍光体シート端面に沿って折り曲げた後、
前記吸着手段を前記輝尽性蛍光体シートの端面の支持体の端辺を支点として、前記吸着手段の吸着面を輝尽性蛍光体シートの裏面と平行になるように移動させ前記保護フィルムを折り返すことを特徴とする保護フィルムの折り曲げ・折り返し方法。
（請求項３）
可撓性の支持体上に輝尽性蛍光体層が形成された輝尽性蛍光体シートの輝尽性蛍光体層側に、少なくとも一辺が該輝尽性蛍光体シートより大きな保護フィルムを貼り付け、該保護フィルムの余剰部分の少なくとも一辺を該輝尽性蛍光体シートの端面に沿って折り曲げ、前記輝尽性蛍光体シートの裏面に折り返す保護フィルムの折り曲げ・折り返し方法において、
該余剰部分の前記輝尽性蛍光体シート寄りの中央を２つの吸着手段により吸引保持し、
該吸着手段の各々が前記余剰部分の２つの角部に向けて前記輝尽性蛍光体シートの表面と平行に移動し、前記各吸着手段が余剰部分の各角部に達した後、
前記各吸着手段を前記輝尽性蛍光体シートの端面の該輝尽性蛍光体層側端辺を支点として、各吸着手段の吸着面が輝尽性蛍光体シートの端面と平行になるように下方向に移動し、前記保護フィルムの一辺を前記輝尽性蛍光体シート端面に沿って折り曲げ、
前記吸着手段を前記輝尽性蛍光体シートの端面の支持体の端辺を支点として、吸着手段の吸着面を輝尽性蛍光体シートの裏面と平行になるように移動させ前記保護フィルムを折り返すことを特徴とする保護フィルムの折り曲げ・折り返し方法。
（請求項４）
可撓性の支持体上に輝尽性蛍光体層が形成された輝尽性蛍光体シートの輝尽性蛍光体層側に、少なくとも一辺が該輝尽性蛍光体シートより大きな保護フィルムを貼り付け、該保護フィルムの余剰部分の少なくとも一辺を該輝尽性蛍光体シートの端面に沿って折り曲げ、前記輝尽性蛍光体シートの裏面に折り返す保護フィルムの折り曲げ・折り返し方法において、
該余剰部分の前記輝尽性蛍光体シートよりの中央を２つの吸着手段により吸引保持し、
該吸着手段の各々を前記輝尽性蛍光体シートの端面の該輝尽性蛍光体層側端辺を支点として、前記吸着手段の吸着面が輝尽性蛍光体シートの端面と平行になるように、前記余剰部分の２つの角部に向けて下方に移動しながら、前記保護フィルムの一辺を前記輝尽性蛍光体シート端面に沿って折り曲げた後、
前記吸着手段を前記輝尽性蛍光体シートの端面の支持体の端辺を支点として、吸着手段の吸着面を輝尽性蛍光体シートの裏面と平行になるように移動させ前記保護フィルムを折り返すことを特徴とする保護フィルムの折り曲げ・折り返し方法。
（請求項５）
前記保護フィルムを、輝尽性蛍光体シートの端面の輝尽性蛍光体層側端辺を支点として、該端面に沿って折り曲げる時、圧着手段により該輝尽性蛍光体層側端辺の角折りと前記端面への密着を行うことを特徴とする請求項１〜４の何れか１項に記載の保護フィルムの折り曲げ・折り返し方法。
（請求項６）
前記保護フィルムを、輝尽性蛍光体シートの端面の支持体の端辺を支点として、該輝尽性蛍光体シートの裏面に沿って折り曲げる時、圧着手段により該支持体の端辺の角折りと前記輝尽性蛍光体シートの裏面への密着を行うことを特徴とする請求項１〜５の何れか１項に記載の保護フィルムの折り曲げ・折り返し方法。
（請求項７）
前記圧着手段が、ＪＩＳ−Ａゴム硬度１０〜７０を有する弾性体ブレードであることを特徴とする請求項５又は６に記載の保護フィルムの折り曲げ・折り返し方法。
（請求項８）
前記圧着手段が、ＪＩＳ−Ａゴム硬度５〜４０を有する回転ローラであることを特徴とする請求項５又は６に記載の保護フィルムの折り曲げ・折り返し方法。
（請求項９）
前記回転ローラを、保護フィルムの輝尽性蛍光体シートの端面の輝尽性蛍光体層側端辺の角折りと前記端面への密着に使用し、輝尽性蛍光体シートの端面の支持体の端辺の角折りと前記輝尽性蛍光体シートの裏面への密着に弾性体ブレードを使用することを特徴とする請求項５〜８の何れか１項に記載の保護フィルムの折り曲げ・折り返し方法。
（請求項１０）
可撓性の支持体上に輝尽性蛍光体層が形成された輝尽性蛍光体シートの輝尽性蛍光体層側に、少なくとも一辺が該輝尽性蛍光体シートより大きな保護フィルムを貼り付け、該保護フィルムの余剰部分の少なくとも一辺を該輝尽性蛍光体シートの端面に沿って折り曲げ、前記輝尽性蛍光体シートの裏面に折り返す保護フィルムの折り曲げ・折り返し方法において、
前記輝尽性蛍光体シートの端面から裏面に沿って、ＪＩＳ−Ａゴム硬度１０〜７０を有する板状の弾性体を移動させながら、該余剰部分の前記輝尽性蛍光体シートの端面の輝尽性蛍光体層側端辺の角折りと、該端面への密着と、前記輝尽性蛍光体シートの裏面への密着とを行うことを特徴とする保護フィルムの折り曲げ・折り返し方法。
（請求項１１）
可撓性の支持体上に輝尽性蛍光体層が形成された輝尽性蛍光体シートの輝尽性蛍光体層側に、少なくとも一辺が該輝尽性蛍光体シートより大きな保護フィルムを貼り付け、該保護フィルムの余剰部分の少なくとも一辺を該輝尽性蛍光体シートの端面に沿って折り曲げ、前記輝尽性蛍光体シートの裏面に折り返す保護フィルムの折り曲げ・折り返し方法において、
前記輝尽性蛍光体シートの端面に沿って、ＪＩＳ−Ａゴム硬度５〜４０を有する回転ローラを移動させながら、該余剰部分の前記輝尽性蛍光体シートの端面の輝尽性蛍光体層側端辺の角折りと、該端面への密着とを行い、
前記輝尽性蛍光体シートの裏面に沿って、ＪＩＳ−Ａゴム硬度１０〜７０を有する板状の弾性部材を移動させながら、輝尽性蛍光体シートの裏面に前記余剰部分を折り返し、圧着することを特徴とする保護フィルムの折り曲げ・折り返し方法。
（請求項１２）
前記余剰部分が、端部に行くに従って幅が狭くなるようにテーパが設けられていることを特徴とする請求項１〜１１の何れか１項に記載の保護フィルムの折り曲げ・折り返し方法。
（請求項１３）
帯状の可撓性支持体上に輝尽性蛍光体層が形成され、連続的に搬送される帯状輝尽性蛍光体シートの輝尽性蛍光体層側に、
該帯状輝尽性蛍光体シートと同一方向に搬送される少なくとも一辺が輝尽性蛍光体シートの幅より広い帯状の保護フィルムを貼り付け、
該保護フィルムの余剰部分の少なくとも一辺を、前記帯状輝尽性蛍光体シートの少なくとも一方の端面に沿って折り曲げ手段により折り曲げ、圧着手段により該端面に圧着し、折り返し手段により前記帯状輝尽性蛍光体シートの裏面に折り返し、圧着することを特徴とする保護フィルムの折り曲げ・折り返し方法。
（請求項１４）
前記折り曲げ手段が、ＪＩＳ−Ａゴム硬度５〜７０のガイド状部材であることを特徴とする請求項１３に記載の保護フィルムの折り曲げ・折り返し方法。
（請求項１５）
前記圧着手段が、ＪＩＳ−Ａゴム硬度５〜７０のガイド状部材であることを特徴とする請求項１３に記載の保護フィルムの折り曲げ・折り返し方法。
（請求項１６）
前記折り返し手段が、ＪＩＳ−Ａゴム硬度５〜４０の回転ローラとＪＩＳ−Ａゴム硬度５〜７０とを有するガイド状部材であることを特徴とする請求項１３に記載の保護フィルムの折り曲げ・折り返し方法。
（請求項１７）
可撓性の支持体上に輝尽性蛍光体層が形成された輝尽性蛍光体シートの輝尽性蛍光体層側に、該輝尽性蛍光体シートより大きな保護フィルムを貼り付け、
該保護フィルムの少なくとも一辺を残して、該輝尽性蛍光体シートと前記保護フィルムとを所定の寸法に切断した後、
該一辺を、該輝尽性蛍光体シートの端面に沿って折り曲げ、該端面に圧着し、前記輝尽性蛍光体シートの裏面に折り返し圧着し、
前記輝尽性蛍光体シートの支持体側にトレーを貼り合わせ、
前記輝尽性蛍光体シートの前記保護フィルムにより覆われた端面を除き、前記輝尽性蛍光体シートの周辺を樹脂塗工により覆い、
前記輝尽性蛍光体シートを、前記保護フィルムと該トレーとの間に封止したことを特徴とする輝尽性蛍光体パネルの製造方法。
（請求項１８）
可撓性の支持体上に輝尽性蛍光体層が形成された輝尽性蛍光体シートの輝尽性蛍光体層側に、該輝尽性蛍光体シートより大きな一辺を有する保護フィルムを、該一辺を除く３辺は前記輝尽性蛍光体シートの３辺に合わせ貼り付けた後、
該一辺を、該輝尽性蛍光体シートの端面に沿って折り曲げ、該端面に圧着し、前記輝尽性蛍光体シートの裏面に折り返し圧着した後、
前記輝尽性蛍光体シートの支持体側にトレーを貼り合わせ、
前記輝尽性蛍光体シートの前記保護フィルムにより覆われた端面を除き、
前記輝尽性蛍光体シートの周端面を樹脂塗工により覆い、
前記輝尽性蛍光体シートを、前記保護フィルムと該トレーとの間に封止したことを特徴とする輝尽性蛍光体パネルの製造方法。
（請求項１９）
可撓性の支持体上に輝尽性蛍光体層が形成された輝尽性蛍光体シートの輝尽性蛍光体層側に、少なくとも一辺が該輝尽性蛍光体シートより大きな保護フィルムを貼り付け、該保護フィルムの少なくとも一辺を該輝尽性蛍光体シートの端面に沿って折り曲げ、前記輝尽性蛍光体シートの裏面に折り返した該輝尽性蛍光体シートの支持体側にトレーを貼り合わせた輝尽性蛍光体パネルにおいて、
前記保護フィルムは厚さ１〜６０μｍを有し、前記保護フィルムと前記輝尽性蛍光体シートの端面との間に０．０５〜０．５ｍｍの空隙部を有し、
前記保護フィルムで覆われた端面を除き、前記輝尽性蛍光体シートの周辺を樹脂塗工により覆われていることを特徴とする輝尽性蛍光体パネル。
【発明の効果】
【００１８】
画像領域を大きく確保した輝尽性蛍光体パネルを作製するために、保護フィルムにより被覆される部分の間隙を可能な限り少なくし、且つ皺の発生を防止した保護フィルムの折り曲げ・折り返し方法、輝尽性蛍光体パネルの製造方法及びこれらの方法により作製した輝尽性蛍光体パネルを提供することが出来、マンモグラフィー（乳房撮影）用として安心して使用することが出来るようになった。
【発明を実施するための最良の形態】
【００１９】
本発明に係る実施の形態を図１〜図１０を参照して説明するが、本発明はこれに限定されるものではない。
【００２０】
図１は吸着手段を有した輝尽性蛍光体シート上の保護フィルムの余剰部分の折り曲げ・折り返し装置の概略斜視図である。
【００２１】
図中、１ａは輝尽性蛍光体シート２上に貼着された保護フィルム３の余剰部分３０１の折り曲げ・折り返し装置を示す。折り曲げ・折り返し装置１ａは、基台５上に配設された、吸着部１０１と、折り曲げ・折り返し部１０２と、保護フィルム３が貼着された輝尽性蛍光体シート２を載せる載置台４とを有している。
【００２２】
吸着部１０１は、補助板１０１ａと、補助板１０１ａを上下移動（図中の矢印方向）させるシリンダ１０１ｂと、保護フィルム３の余剰部分３０１を吸着する吸着ヘッド１０１ｃを上下移動（図中の矢印方向）させるシリンダ１０１ｄと、吸着ヘッド１０１ｃを保護フィルム３と平行に移動（図中の矢印方向）させるモータ１０１ｅと、移動用の孔１０１ｆとを配設した架台１０１ｇとを有している。
【００２３】
折り曲げ・折り返し部１０２は、架台１０１ｇを回転軸１０２ｂを介して回転（図中の矢印方向）させるモータ１０２ａと、架台１０１ｇを保持する保持部材１０２ｃ、１０２ｄと、モータ１０２ａのギアボックス１０２ｅとを有している。折り曲げ・折り返し装置１ａを使用した、保護フィルム３の余剰部分３０１の折り曲げ折り返し方法については図２で説明する。
【００２４】
図２は図１に示す折り曲げ・折り返し装置を使用した、輝尽性蛍光体シート上の保護フィルムの余剰部分の折り曲げ・折り返し方法のフローを示す概略模式図である。図２の（ａ）は吸着ヘッドを保護フィルムの余剰部分の先端に移動した後、折り曲げ折り・返す方法のフローを示す概略模式図である。図２の（ｂ）は吸着ヘッドを保護フィルムの余剰部分の先端に移動しながら折り曲げ・折り返す方法のフローを示す概略模式図である。
【００２５】
図中、２０１は輝尽性蛍光体シート２の端面を示し、２０２は輝尽性蛍光体層を示し、２０３は支持体を示し、２０４は輝尽性蛍光体シート２の裏面（可撓性の支持体の裏面）を示す。尚、架台、折り曲げ・折り返し部、載置台は省略してある。他の符号は図１と同義である。
【００２６】
図２の（ａ）に示す折り曲げ・折り返す方法について説明する。
【００２７】
Ｓ１では、載置台に保護フィルム３が貼着された輝尽性蛍光体シート２が載置される。この段階では、補助板１０１ａはシリンダ１０１ｂにより待機位置まで降りている。吸着ヘッド１０１ｃはシリンダ１０１ｄにより待機位置まで上がっている。
【００２８】
Ｓ２では、補助板１０１ａがシリンダ１０１ｂにより上げられ、吸着ヘッド１０１ｃはシリンダ１０１ｄにより下げられ、保護フィルム３の余剰部分３０１の輝尽性蛍光体シート２寄りが吸着ヘッド１０１ｃにより吸引保持される。この後、余剰部分３０１を吸引保持した状態でモータ１０１ｅ（図１を参照）により移動用の孔１０１ｆ（図１を参照）に沿って吸着ヘッド１０１ｃを保護フィルム３と平行に移動（図中の矢印方向）し、余剰部分３０１の先端に移動させる。
【００２９】
Ｓ３では、補助板１０１ａがシリンダ１０１ｂにより待機位置まで降ろされる。この後、輝尽性蛍光体層２０１側の端辺を支点として、吸着ヘッド１０１ｃの吸着面が輝尽性蛍光体シート２の端面２０１と平行になるように架台１０１ｇ（図１を参照）をモータ１０２ａ（図１を参照）で回転軸１０２ｂ（図１を参照）を介して下方向に回転移動（図中の矢印方向）させる。これにより、余剰部分３０１は輝尽性蛍光体シート２の端面２０１に沿って折り曲げられる。
【００３０】
Ｓ４では、吸着ヘッド１０１ｃを輝尽性蛍光体シート２の支持体２０３の端辺を支点として、吸着ヘッド１０１ｃの吸着面を輝尽性蛍光体シート２の裏面２０４と平行になるように架台１０１ｇ（図１を参照）をモータ１０２ａ（図１を参照）で回転軸１０２ｂ（図１を参照）を介して回転移動（図中の矢印方向）させる。
【００３１】
Ｓ５では、吸着ヘッド１０１ｃを移動させることで、輝尽性蛍光体シート２の支持体２０３の端辺を支点として余剰部分３０１は折り曲げられ、折り返される。
【００３２】
Ｓ６では、吸着ヘッド１０１ｃの吸着面が輝尽性蛍光体シート２の裏面２０４と平行になり、余剰部分３０１の折り曲げ・折り返しが終了する。この様な方法で折り返すことで余剰部分３０１に皺を発生を防止することが出来、輝尽性蛍光体パネルの作製時にも輝尽性蛍光体シート２の平面性を保つことが可能となった。折り曲げ・折り返しが終了した時点で吸着ヘッド１０１ｃはＳ１の状態に戻される。尚、輝尽性蛍光体パネルの作製に関しては図９、図１０で説明する。
【００３３】
図２の（ｂ）に示す折り曲げ・折り返す方法について説明する。
【００３４】
Ｓ１では、載置台に保護フィルム３が貼着された輝尽性蛍光体シート２が載置される。この段階では、補助板１０１ａはシリンダ１０１ｂにより待機位置まで降りている。吸着ヘッド１０１ｃはシリンダ１０１ｄにより待機位置まで上がっている。
【００３５】
Ｓ２では、補助板１０１ａがシリンダ１０１ｂにより上げられ、吸着ヘッド１０１ｃはシリンダ１０１ｄにより下げられ、保護フィルム３の余剰部分３０１の輝尽性蛍光体シート２寄りが吸着ヘッド１０１ｃにより吸引保持される。
【００３６】
Ｓ３では、補助板１０１ａがシリンダ１０１ｂにより待機位置まで降ろされる。余剰部分３０１を吸引保持した状態でモータ１０１ｅ（図１を参照）により移動用の孔１０１ｆ（図１を参照）に沿って吸着ヘッド１０１ｃを保護フィルム３と平行に移動（図中の矢印方向）するのに合わせ、輝尽性蛍光体層２０１側の端辺を支点として、吸着ヘッド１０１ｃの吸着面が輝尽性蛍光体シート２の端面２０１と平行になるように架台１０１ｇ（図１を参照）をモータ１０２ａ（図１を参照）で回転軸１０２ｂ（図１を参照）を介して下方向に回転移動（図中の矢印方向）が始まる。
これにより、余剰部分３０１は輝尽性蛍光体シート２の端面２０１に沿って折り曲げが開始する。
【００３７】
Ｓ４では、更に吸着ヘッド１０１ｃの輝尽性蛍光体シート２の余剰部分３０１への移動と下方向に回転移動（図中の矢印方向）が続けられる。
【００３８】
Ｓ５では、吸着ヘッド１０１ｃの吸着面が輝尽性蛍光体シート２の端面２０１と平行になるように架台１０１ｇ（図１を参照）をモータ１０２ａ（図１を参照）で回転軸１０２ｂ（図１を参照）を介して下方向に回転移動（図中の矢印方向）させる。これにより、余剰部分３０１は輝尽性蛍光体シート２の端面２０１に沿って折り曲げられる。
【００３９】
Ｓ６では、吸着ヘッド１０１ｃを輝尽性蛍光体シート２の支持体２０３端辺を支点として、吸着ヘッド１０１ｃの吸着面を輝尽性蛍光体シート２の裏面２０４と平行になるように架台１０１ｇ（図１を参照）をモータ１０２ａ（図１を参照）で回転軸１０２ｂ（図１を参照）を介して回転移動（図中の矢印方向）させる。
【００４０】
Ｓ７では、吸着ヘッド１０１ｃを移動させることで、輝尽性蛍光体シート２の支持体２０３の端辺を支点として余剰部分３０１は折り曲げられ、折り返され、吸着ヘッド１０１ｃの吸着面が輝尽性蛍光体シート２の裏面２０４と平行になり、余剰部分３０１の折り曲げ・折り返しが終了する。この様な方法で折り返すことで余剰部分３０１に皺を発生を防止することが出来、輝尽性蛍光体パネルの作製時にも輝尽性蛍光体シート２の平面性を保つことが可能となった。折り曲げ・折り返しが終了した時点で吸着ヘッド１０１ｃはＳ１の状態に戻される。尚、輝尽性蛍光体パネルの作製に関しては図９、図１０で説明する。
【００４１】
図１に示される折り曲げ・折り返し装置を使用して、図２に示されるフローで保護フィルムの折り曲げ・折り返しを行うことで輝尽性蛍光体シートの端面への保護フィルムの折り曲げ・折り返しが精度良く行われ、胸壁辺側の画像欠損領域（輝尽性蛍光体層が設けられていない領域）が狭く、且つ輝尽性蛍光体シート２の平面性が良好な輝尽性蛍光体パネルの作製が可能となった。
【００４２】
図３は吸着手段を有した輝尽性蛍光体シート上の保護フィルムの余剰部分の折り曲げ・折り返し装置の他の一例の概略斜視図である。
【００４３】
図中、１ｂは輝尽性蛍光体シート２上に貼着された保護フィルム３の余剰部分３０１の折り曲げ・折り返し装置を示す。折り曲げ・折り返し装置１ｂは、保護フィルム３の余剰部分３０１を吸着する吸着ヘッド１０１ｃを上下移動（図中の矢印方向）させるシリンダ１０１ｄと、吸着ヘッド１０１ｃを保護フィルム３と平行に移動（図中の矢印方向）させるモータ１０１ｅを２つ有している。３０１ａ、３０１ｂは余剰部分３０１の先端の両端の角部を示す。
【００４４】
１０１ｅ１は、吸着ヘッド１０１ｃを保護フィルム３の余剰部分の端点に保護フィルム３と平行に移動（図中の矢印方向）させるアームを示し、１０１ｅ２は移動用の孔を示す。他のモータにも同じ機構が付けられている。他の符号は図１と同義である。
【００４５】
折り曲げ・折り返し装置１ｂを使用した、保護フィルム３の余剰部分３０１の折り曲げ折り返し方法は、図２に示す折り曲げ・折り返し装置１ａを使用した折り曲げ・折り返しのフローと以下に示す２つの吸着ヘッドの動きを除いて同じであるので詳細な説明は省略する。
【００４６】
折り曲げ・折り返し装置１ｂの場合、吸着ヘッドが２つ有しており、２つの吸着ヘッドにより余剰部分の輝尽性蛍光体シート寄りの中央を吸引保持する。この後の吸着ヘッドの動きは図２の（ａ）、（ｂ）にされる各ステップと同じである。
図２に示す折り曲げ・折り返し装置１ｂは、吸着ヘッドを２つ有し、且つ余剰部分の両端の角部に向けて移動するため、図１に示す折り曲げ・折り返し装置１ａに比べ余剰部分の皺延ばしに効果を示し、より安定した折れ曲げ・折り返しが可能となり、胸壁辺側の画像欠損領域（輝尽性蛍光体層が設けられていない領域）を狭くした輝尽性蛍光体パネルの作製が可能となった。
【００４７】
図４は圧着手段を有した輝尽性蛍光体シート上の保護フィルムの余剰部分の折り曲げ・折り返し装置の概略斜視図である。図４の（ａ）は圧着手段が稼働前の状態を示す輝尽性蛍光体シート上の保護フィルムの余剰部分の折り曲げ・折り返し装置の概略斜視図である。図４の（ｂ）は圧着手段が稼働している状態を示す輝尽性蛍光体シート上の保護フィルムの余剰部分の折り曲げ・折り返し装置の概略斜視図である。
【００４８】
図中、１ｃは輝尽性蛍光体シート２上に貼着された保護フィルム３の余剰部分３０１の折り曲げ・折り返し装置を示す。６は圧着手段を示し、圧着手段６は基台６０３に取り付けられたブレード６０４とブレード６０４のシリンダ軸６０２を介してブレード６０４の移動を行うシリンダ６０１とを有している。他の符号は図１と同義である。本図は図１に示す保護フィルムの折り曲げ・折り返し装置に圧着手段を配設した場合を示しているが、図３に示す保護フィルムの折り曲げ・折り返し装置に圧着手段を配設しても良い。
【００４９】
ブレード６０４のＪＩＳ−Ａゴム硬度は１０〜７０を有している。１０未満の場合は、柔らかくブレードの厚さによっては折り返しが確実に行えなくなる場合がある。７０を越えた場合は、硬くなり過ぎて、輝尽性蛍光体の状態によっては傷を付けてしまう場合がある。
【００５０】
ブレード６０４に使用する材質としては、ポリウレタン（エーテル系、エステル系）、ゴム（ＮＢＲ、シリコンゴム、ＮＲ等）等が挙げられる。ブレード６０４の形状としては、厚さ１〜５ｍｍ、長さは輝尽性蛍光体シートの幅に対して１００〜１２０％、高さ１０〜４０ｍｍが好ましい。
【００５１】
本図では圧着手段６にブレードを使用した場合を示しているが、ＪＩＳ−Ａゴム硬度５〜４０を有する回転ローラであってもかまわない。ＪＩＳ−Ａゴム硬度が５未満の場合は、輝尽性蛍光体シートの種類によっては、柔らかくなりすぎ軸芯により、押され跡が付く場合がある。４０を越えた場合は、硬くなりすぎ輝尽性蛍光体シートとの接触が不均一となる場合がある。
【００５２】
回転ローラに使用する材質としては、ＮＢＲ、シリコンゴム、ＮＲ等が挙げられる。回転ローラの形状としては、直径５〜３０ｍｍ、長さは輝尽性蛍光体シートの幅に対して１００〜１２０％が好ましい。
【００５３】
吸着部１０１と、折り曲げ・折り返し部１０２とにより保護フィルム３の余剰部分３０１が輝尽性蛍光体シート２の端面に沿って折り曲げ・折り返した後、圧着手段６により輝尽性蛍光体シート２の端面２０１と余剰部分３０１とを圧着することで間隙を可能の限り狭くすることが可能となり、輝尽性蛍光体シート２の裏面２０４の余剰部分３０１を圧着することで余剰部分３０１とに皺の発生、空隙の発生を防止することが可能となった。
【００５４】
圧着手段６を用いた保護フィルム３の余剰部分３０１の折り曲げ・折り返し方法に付き図５で説明する。
【００５５】
図５は図４に示す折り曲げ・折り返し装置を使用した、輝尽性蛍光体シート上の保護フィルムの余剰部分の折り曲げ・折り返し方法のフローを示す概略模式図である。
【００５６】
図中の符号は図１、図４と同義である。
【００５７】
Ｓ１では、載置台に保護フィルム３が貼着された輝尽性蛍光体シート２が載置される。この段階では、補助板１０１ａはシリンダ１０１ｂにより待機位置まで降りている。吸着ヘッド１０１ｃはシリンダ１０１ｄにより待機位置まで上がっている。圧着手段６は待機位置で待機している。
【００５８】
Ｓ２では、補助板１０１ａがシリンダ１０１ｂにより上げられ、吸着ヘッド１０１ｃはシリンダ１０１ｄにより下げられ、保護フィルム３の余剰部分３０１の輝尽性蛍光体シート２寄りが吸着ヘッド１０１ｃにより吸引保持される。この後、余剰部分３０１を吸引保持した状態でモータ１０１ｅ（図１を参照）により移動用の孔１０１ｆ（図１を参照）に沿って吸着ヘッド１０１ｃを保護フィルム３と平行に移動（図中の矢印方向）し、余剰部分３０１の先端に移動させる。
【００５９】
Ｓ３では、補助板１０１ａがシリンダ１０１ｂにより待機位置まで降ろされる。この後、輝尽性蛍光体層２０１側の端辺を支点として、吸着ヘッド１０１ｃの吸着面が輝尽性蛍光体シート２の端面２０１と平行になるように架台１０１ｇ（図１を参照）をモータ１０２ａ（図１を参照）で回転軸１０２ｂ（図１を参照）を介して下方向に回転移動（図中の矢印方向）させる。これにより、余剰部分３０１は輝尽性蛍光体シート２の輝尽性蛍光体層２０１側の端辺を支点として端面２０１に沿って折り曲げられる。
【００６０】
Ｓ４では、吸着ヘッド１０１ｃを輝尽性蛍光体シート２の支持体２０３の端辺を支点として、吸着ヘッド１０１ｃの吸着面を輝尽性蛍光体シート２の裏面２０４と平行になるように架台１０１ｇ（図１を参照）をモータ１０２ａ（図１を参照）で回転軸１０２ｂ（図１を参照）を介して回転移動（図中の矢印方向）させる。圧着手段６のブレード６０４が輝尽性蛍光体シート２の端面２０１に接触するまで移動が行われる。
【００６１】
Ｓ５では、吸着ヘッド１０１ｃを移動させることで、輝尽性蛍光体シート２の支持体２０３の端辺を支点として余剰部分３０１は折り曲げられ、折り返される。
【００６２】
Ｓ６では、吸着ヘッド１０１ｃの吸着面が輝尽性蛍光体シート２の裏面２０４と平行になり、余剰部分３０１の折り曲げ・折り返しが終了する。
【００６３】
Ｓ７では、ブレード６０４が更にシリンダにより押し込まれる（図中の矢印方向）ことで、輝尽性蛍光体シート２の端面２０１の輝尽性蛍光体層２０２側の端辺から輝尽性蛍光体シート２の支持体２０３の端辺までを圧着することで、輝尽性蛍光体層２０１側の端辺における保護フィルム３の余剰部分３０１の角出し及び輝尽性蛍光体シート２の端面２０１での余剰部分３０１の間隙を可能の限り狭くすることが可能となる。
【００６４】
Ｓ８では、更にブレード６０４がシリンダにより吸着ヘッド１０１ｃに接触する位置まで押し込まれる。これにより、輝尽性蛍光体シート２の支持体２０３の端辺における保護フィルム３の余剰部分３０１の角出し及び輝尽性蛍光体シート２の裏面２０４での余剰部分３０１の密着が行われ、余剰部分３０１の折り曲げ・折り返しが終了する。この様な方法で折り返すことで余剰部分３０１に皺の発生を防止することが出来、輝尽性蛍光体パネルの作製時にも輝尽性蛍光体シート２の平面性を保つことが可能となった。この様な方法で折り返すことで余剰部分３０１に皺を発生を防止することが出来、輝尽性蛍光体パネルの作製時にも輝尽性蛍光体シート２の平面性を保つことが可能となった。折り曲げ・折り返しが終了した時点で吸着ヘッド１０１ｃ及び圧着手段６はＳ１の状態に戻される。尚、輝尽性蛍光体パネルの作製に関しては図９、図１０で説明する。
【００６５】
図４に示される折り曲げ・折り返し装置を使用して、図５に示されるフローで保護フィルムの折り曲げ・折り返しを行うことで輝尽性蛍光体シートの端面への保護フィルムの折り曲げ・折り返しが図１に示される折り曲げ・折り返し装置よりも更に精度良く行われ、胸壁辺側の画像欠損領域（輝尽性蛍光体層が設けられていない領域）が狭く、且つ輝尽性蛍光体シート２の平面性が良好な輝尽性蛍光体パネルの作製が可能となった。
【００６６】
図６は板状の弾性体を使用した輝尽性蛍光体シート上の保護フィルムの余剰部分の折り曲げ・折り返し装置の概略斜視図である。
【００６７】
図中、１ｄは輝尽性蛍光体シート２上に貼着された保護フィルム３の余剰部分３０１の折り曲げ・折り返し装置を示す。折り曲げ・折り返し装置１ｄは、基台５上に配設された、折り曲げ・折り返し部７と、保護フィルム３が貼着された輝尽性蛍光体シート２を載せる載置台４とを有している。
【００６８】
折り曲げ・折り返し部７は、板状の弾性体７０１を取り付けた架台７０２と、
架台７０２を回転（図中の矢印方向）可能に回転軸７０３を介して支持する支持部材７０４ａ、７０４ｂと、架台７０２を回転（矢印方向）させる駆動部７０５とを有している。駆動部７０５はモータ７０５ａとギヤボックス７０５ｂと取り付け台７０５ｃとを有している。
【００６９】
板状の弾性体７０１のＪＩＳ−Ａゴム硬度は１０〜７０である。１０未満の場合は、柔らかくなりすぎ、保護フィルムの種類によっては折り返しが確実に行えなくなるため好ましくない。７０を越えた場合は、硬くなりすぎて輝尽性蛍光体シートを傷める危険があるため好ましくない。
【００７０】
本図では、保護フィルム３の余剰部分３０１の折り曲げ・折り返し全てを板状の弾性体７０１を使用した場合を示しているが、余剰部分３０１の輝尽性蛍光体シートの端面の輝尽性蛍光体層側端辺の角折りと、端面への密着とをＪＩＳ−Ａゴム硬度が５〜４０である回転ローラを使用し、輝尽性蛍光体シートの端面の輝尽性蛍光体シート裏面端辺の角折りと、裏面への密着とをＪＩＳ−Ａゴム硬度が１０〜７０である板状の弾性体７０１を使用することも可能である。回転ローラのＪＩＳ−Ａゴム硬度が１０未満の場合は、柔らかくなりすぎ、回転ローラの回転が充分でなくなり、保護フィルムの種類によっては輝尽性蛍光体シートの裏面への密着が不充分となるため好ましくない。７０を越えた場合は、硬くなりすぎて接触が均一にならなくなり、保護フィルムの種類によっては輝尽性蛍光体シートの裏面への密着が不充分となるため好ましくない。
【００７１】
折り曲げ・折り返し装置１ｄを使用した、保護フィルム３の余剰部分３０１の折り曲げ折り返し方法については図７で説明する。
【００７２】
図７は図６に示す折り曲げ・折り返し装置を使用した、輝尽性蛍光体シート上の保護フィルムの余剰部分の折り曲げ・折り返し方法のフローを示す概略模式図である。尚、架台、載置台、駆動部は省略してある。他の符号は図２、図６と同義である。
【００７３】
Ｓ１では、輝尽性蛍光体層側に余剰部分３０１を有する保護フィルム３を貼着した輝尽性蛍光体シート２は、余剰部分３０１の輝尽性蛍光体シート寄りに板状の弾性体７０１が圧着するように載置台上にセットされる。セット後、駆動部に寄り架台が回転（図中の矢印方向）する。
【００７４】
Ｓ２では、架台７０２の回転に伴い架台７０２に取り付けられている板状の弾性体７０１により、輝尽性蛍光体シート２の端面２０１の輝尽性蛍光体層側２０２の端辺から保護フィルム３の余剰部分３０１は曲げられ角折りが行われる。
【００７５】
Ｓ３では、架台７０２の回転が更に進むことで板状の弾性体７０１は輝尽性蛍光体シート２の端面２０１に沿って移動する。板状の弾性体７０１の移動に伴い輝尽性蛍光体シート２の端面２０１への保護フィルム３の余剰部分３０１の密着が行われる。この様な方法で密着を行うことで端面２０１と余剰部分３０１の間隙を可能な限り狭くすることが可能となった。
【００７６】
Ｓ４では、架台７０２の回転が更に進むことで板状の弾性体７０１により輝尽性蛍光体シート２の支持体２０３側の端辺から保護フィルム３の余剰部分３０１は曲げられ角折りが行われる。
【００７７】
Ｓ５では、架台７０２の回転が更に進むことで板状の弾性体７０１により輝尽性蛍光体シート２の裏面２０４への保護フィルム３の余剰部分３０１の折り返しが行われると同時に密着が行われ、保護フィルム３の余剰部分３０１の折り曲げ・折り返しが終了する。この様な方法で折り返すことで余剰部分３０１に皺を発生を防止することが出来、輝尽性蛍光体パネルの作製時にも輝尽性蛍光体シート２の平面性を保つことが可能となった。折り曲げ・折り返しが終了した時点で板状の弾性体７０１はＳ１の状態に戻される。尚、輝尽性蛍光体パネルの作製に関しては図９、図１０で説明する。
【００７８】
図６に示される折り曲げ・折り返し装置を使用して、図７に示されるフローで保護フィルムの折り曲げ・折り返しを行うことで輝尽性蛍光体シートの端面への保護フィルムの折り曲げ・折り返しが図１に示される折り曲げ・折り返し装置と同様に精度良く行われ、胸壁辺側の画像欠損領域（輝尽性蛍光体層が設けられていない領域）が狭く、且つ輝尽性蛍光体シート２の平面性が良好な輝尽性蛍光体パネルの作製が可能となった。
【００７９】
図８は連続的に搬送される帯状輝尽性蛍光体シート上に保護フィルムを貼着し余剰部分を折り曲げ・折り返す装置の概略図である。図８の（ａ）は連続的に搬送される帯状輝尽性蛍光体シート上に帯状の保護フィルムを連続的に貼着し余剰部分を連続的に折り曲げ・折り返す装置の概略斜視図である。図８の（ｂ）は、図８の（ａ）のＰで示される部分の拡大概略斜視図である。図８の（ｃ）は、図８の（ｂ）のＡ−Ａ′に沿った概略断面図である。図８の（ｄ）は、図８の（ｂ）のＢ−Ｂ′に沿った概略断面図である。図８の（ｅ）は、図８の（ｂ）のＣ−Ｃ′に沿った概略断面図である。
【００８０】
図中、１ｅは連続的に搬送される帯状輝尽性蛍光体シート９の輝尽性蛍光体層９０１上に帯状の保護フィルム８０２を連続的に貼着し、保護フィルム８０２の余剰部分８０３を帯状輝尽性蛍光体シート９の端面９０１に沿って連続的に折り曲げ・折り返す装置を示す。８は巻き芯８０１に巻き取られたロール状保護フィルムを示す。１０は帯状輝尽性蛍光体シート９の輝尽性蛍光体層９０２上に帯状の保護フィルム８０２を連続的に貼着するための押圧ロールを示す。
【００８１】
本図で示される帯状の保護フィルム８０２は、帯状輝尽性蛍光体シート９の片側に余剰部分を有する状態で帯状輝尽性蛍光体シート９の輝尽性蛍光体層９０２上に貼着される様になっている。
【００８２】
１１は余剰部分８０３を帯状輝尽性蛍光体シート９の端面９０１に沿って輝尽性蛍光体層９０２の端辺を支点として折り曲げる折り曲げ手段のガイド状部材を示す。ガイド状部材は、ＪＩＳ−Ａゴム硬度が１０〜７０を有していることが好ましい。１０未満の場合は、柔らかくなりすぎ、保護フィルムの種類によっては折り曲げが確実に行われなくなる場合がある。７０を越えた場合は、硬くなりすぎ、折り曲げ部の形状に追従しなくなる場合がある。
【００８３】
１２は折り曲げられた余剰部分８０３を端面９０１に圧着させる圧着手段のガイド状部材を示す。ガイド状部材１２のガイド状部材は、ＪＩＳ−Ａゴム硬度が１０〜７０を有していることが好ましい。１０未満の場合は、柔らかくなりすぎ、保護フィルムの種類によっては圧着が不確実となる場合がある。７０を越えた場合は、硬くなりすぎ帯状輝尽性蛍光体シートを傷める場合がある。
【００８４】
１３は端面９０１に圧着させた余剰部分８０３を帯状輝尽性蛍光体シート９の支持体９０３の裏面９０４に折り返す折り返し手段のガイド状部材を示す。ガイド状部材１３は、回転ローラと弾性部材とを有していることが好ましい。回転ローラのＪＩＳ−Ａゴム硬度５〜４０が好ましく、５未満の場合は、柔らかくなりすぎ、回転の抵抗となり確実に回転が出来なくなり、保護フィルムの種類によっては折り返しが不充分となる場合がある。４０を越えた場合は、硬くなりすぎて保護フィルムとの接触が不均一となり、保護フィルムの種類によっては折り返しが不充分となる場合がある。
【００８５】
弾性部材のＪＩＳ−Ａゴム硬度は１０〜７０が好ましく、１０未満の場合は、柔らかくなりすぎ、保護フィルムの種類によっては折り返しが不充分となる場合がある。７０を越えた場合は、硬くなりすぎ、帯状輝尽性蛍光体シートを傷める場合がある。
【００８６】
本図に示される保護フィルムの余剰部分の折り曲げ・折り返す装置を使用して帯状輝尽性蛍光体シート９の端面に沿って折り曲げ、裏面に折り返す方法の概略を次に段階的に説明する。
【００８７】
Ｓ１では、連続的に搬送する帯状輝尽性蛍光体シート９に合わせ、一辺が輝尽性蛍光体シートの幅より広い帯状の保護フィルム８０２が同じ搬送速度で帯状輝尽性蛍光体シート９の輝尽性蛍光体層９０２上に供給される。
【００８８】
Ｓ２では、押圧ロール１０により輝尽性蛍光体層９０２上に保護フィルム８０２が貼着される。
【００８９】
Ｓ３では、保護フィルム８０２の余剰部分８０３が折り曲げ手段のガイド状部材１１により、輝尽性蛍光体層９０２の端辺を支点として折り曲げられる。
【００９０】
Ｓ４では、折り曲げられた余剰部分８０３を帯状輝尽性蛍光体シート９の端面９０１に圧着手段のガイド状部材１２により圧着される。
【００９１】
Ｓ５では、端面９０１に圧着させた余剰部分８０３が、帯状輝尽性蛍光体シート９の支持体９０３の裏面９０４に折り返し手段のガイド状部材により折り返され圧着されることで、余剰部分８０３の帯状輝尽性蛍光体シート９の端面への折り曲げ・折り返しが終了する。
【００９２】
図８に示される折り曲げ・折り返し装置を使用して、連続的に輝尽性蛍光体シートの端面への保護フィルムの折り曲げ・折り返しを行うことで、生産効率が挙げることが可能となると同時に、輝尽性蛍光体シートの端面への保護フィルムの折り曲げ・折り返しが図１に示される折り曲げ・折り返し装置と同様に精度良く行われ、胸壁辺側の画像欠損領域（輝尽性蛍光体層が設けられていない領域）を狭くした輝尽性蛍光体パネルの作製が可能となった。
【００９３】
図９は輝尽性蛍光体パネルの製造方法の一例のフローを示す概略模式図である。
【００９４】
Ｓ１では、輝尽性蛍光体シート２より大きな保護フィルム３と、輝尽性蛍光体シート２が用意される。
【００９５】
Ｓ２では、輝尽性蛍光体シート２の輝尽性蛍光体層側に保護フィルム３が貼着される。
【００９６】
Ｓ３では、保護フィルム３の１辺を残して、輝尽性蛍光体シート２の大きさに合わせて切断される。
【００９７】
Ｓ４では、保護フィルム３の余剰部分３０１が輝尽性蛍光体シート２の端面２０１に沿って折り曲げられ、裏面に折り返され、輝尽性蛍光体層と一方の端面が保護フィルム３で覆われた輝尽性蛍光体シートが出来上がる。この保護フィルム３で覆われた輝尽性蛍光体シートを貼り付けるトレー１４が用意される。尚、余剰部分３０１の折り曲げ・折り返しは図１〜図７に示される折り曲げ・折り返し装置、折り曲げ・折り返し方法の何れかを適用することが可能である。
【００９８】
Ｓ５では、保護フィルム３で覆われた輝尽性蛍光体シートの端面とトレー１４の端面とを合わせ、トレー１４上に貼り付ける。
【００９９】
Ｓ６では、トレー１４上の保護フィルム３で覆われた輝尽性蛍光体シートの３方に塗工機１５で樹脂１６を塗工する。
【０１００】
Ｓ７では、トレー１４上の保護フィルム３で覆われた輝尽性蛍光体シートの３方を樹脂１６で塗工することで、輝尽性蛍光体シートを、保護フィルムとトレーとの間に輝尽性蛍光体シートを封止した輝尽性蛍光体パネル１７が出来上がる。
【０１０１】
図１０は輝尽性蛍光体パネルの製造方法の他の一例のフローを示す概略模式図である。
【０１０２】
Ｓ１では、輝尽性蛍光体シート２より１辺が大きな保護フィルム３と、輝尽性蛍光体シート２が用意される。
【０１０３】
Ｓ２では、輝尽性蛍光体シート２の輝尽性蛍光体層上に、輝尽性蛍光体シート２の３辺と保護フィルム３の３辺とを合わせ貼着する。
【０１０４】
以降の工程であるＳ３〜Ｓ６までは、図９に示したＳ４〜Ｓ７までの工程と同じである。
【０１０５】
図９、図１０に示すフローに従って輝尽性蛍光体パネルを作製することで、保護フィルム３の余剰部分３０１と輝尽性蛍光体シート２の端面２０１との間隙が狭く、且つ輝尽性蛍光体シート２の平面性が良い、マンモグラフィー（乳房撮影）用として少しでも有効画像領域を増やし、胸壁辺側の画像欠損領域（輝尽性蛍光体層が設けられていない領域）を狭くした輝尽性蛍光体パネルの作製が可能となった。
【０１０６】
保護フィルム３の余剰部分３０１と輝尽性蛍光体シート２の端面２０１との間隙は０．０５〜０．５μｍである。０．０５μｍ未満では、作製するのに時間が要する割には、有効画像領域を増やす効果が少ないため好ましくない。０．５μｍを越した場合は、有効画像領域が減少し、胸壁辺側の画像欠損領域が増加するため好ましくない。
【０１０７】
本発明に係る保護フィルムの厚さは１〜６０μｍである。１μｍ未満では、強度が不足し防湿性が不足するため好ましくない。６０μｍを越した場合は、撮影画像品質が低下するため好ましくない。本発明に係る保護フィルムの余剰部分の形状は、材料の無駄を少しでも少なくするためテーパが設けられていることが好ましい。
【０１０８】
本発明に係る輝尽性蛍光体パネルは、実際の使用に際しては、カセッテに収納されて撮影装置に装填され用いられている。
【０１０９】
本発明に係る保護フィルムとしては、輝尽性蛍光体シートの輝尽性蛍光体層を湿度から保護するため、及び輝尽性蛍光体層から被写体の画像を取り出すために、特開平６−９５３０２号に記載されている如き、無機物蒸着層を少なくとも一層含んだ透明な積層材料が防湿性の面からより好ましく用いられる。
【０１１０】
これら無機物蒸着膜としては薄膜ハンドブックｐ８７９〜ｐ９０１（日本学術振興会）、真空技術ハンドブックｐ５０２〜ｐ５０９、ｐ６１２、ｐ８１０（日刊工業新聞社）、真空ハンドブック増訂版ｐ１３２〜ｐ１３４（ＵＬＶＡＣ  日本真空技術Ｋ．Ｋ）に記載されている如き無機膜があげられる。例えば、Ｃｒ2Ｏ3、ＳｉxＯy（ｘ＝１、ｙ＝１．５〜２．０）、Ｔａ2Ｏ3、ＺｒＮ、ＳｉＣ、ＴｉＣ、ＰＳＧ、Ｓｉ3Ｎ4、単結晶Ｓｉ、アモルファスＳｉ、Ｗ、ＡＩ2Ｏ3等が用いられる。
【０１１１】
無機物蒸着層を設ける基材として使用する熱可塑性樹脂フィルムとしてはエチレンテトラフルオロエチル共重合体（ＥＴＦＥ）、高密度ポリエチレン（ＨＤＰＥ）、延伸ポリプロピレン（０ＰＰ）、ポリスチレン（ＰＳ）、ポリメチルメタクリレート（ＰＭＭＡ）、延伸ナイロン（ＯＮｙ）、ポリエチレンテレフタレート（ＰＥＴ）、ポリカーボネート（ＰＣ）、ポリイミド、ポリエーテルスチレン（ＰＥＳ）など一般の包装用フィルムに使用されているフィルム材料を使用することが出来る。
【０１１２】
無機物蒸着フィルムシートを介して積層する熱可塑性樹脂フィルムとしては一般の包装材料として使用されている高分子フィルム（例えば機能性包装材料の新展開株式会社東レリサーチセンター記載の高分子フィルム）である低密度ポリエチレン（ＬＤＰＥ）、ＨＤＰＥ、線状低密度ポリエチレン（ＬＬＤＰＥ）、中密度ポリエチレン、未延伸ポリプロピレン（ＣＰＰ）、ＯＰＰ、ＯＮｙ、ＰＥＴ、セロハン、ポリビニルアルコール（ＰＶＡ）、延伸ビニロン（ＯＶ）、エチレン−酢酸ビニル共重合体（ＥＶＯＨ）、塩化ビニリデン（ＰＶＤＣ）等が使用できる。
【０１１３】
又、これら熱可塑性樹脂フィルムは、必要に応じて異種フィルムと共押し出しで作った多層フィルム、延伸角度を変えて張り合わせて作った多層フィルム等も当然使用出来る。更に必要とする物性を得るために使用するフィルムの密度、分子量分布を組み合わせて作る事も当然可能である。
【０１１４】
最内層の熱可塑性樹脂フィルムとしては、ＬＤＰＥ、ＬＬＤＰＥ及びメタロセン触媒を使用して製造したＬＤＰＥ、ＬＬＤＰＥ、また、これらフィルムとＨＤＰＥフィルムの混合使用したフィルムを使用することが好ましい。
【０１１５】
トレーに使用する材質としては例えばアルミニウム（Ａｌ）、アルミニウム合金が挙げられる。アルミニウム合金としては、例えばＡｌ−Ｍｇ系合金、Ａｌ−マグネシウム（Ｍｇ）−ケイ素（Ｓｉ）系合金、Ａｌ−銅（Ｃｕ）系合金、Ａｌ−Ｓｉ系合金及びＡｌ−亜鉛（Ｚｎ）−Ｍｇ系合金等が挙げられる。
【０１１６】
本発明に係わる輝尽性蛍光体シートに使用する可撓性の支持体としては、セルロースアセテートフィルム、ポリエステルフィルム、ポリエチレンテレフタレートフィルム、ポリアミドフィルム、ポリイミドフィルム、トリアセテートフィルム、ポリカーボネートフィルム等のプラスティックフィルム、アルミニウム箔、アルミニウム合金箔などの金属シート、一般紙及び例えば写真用原紙、コート紙、若しくはアート紙のような印刷用原紙、バライタ紙、レジンコート紙、ベルギー特許第７８４，６１５号明細書に記載されているようなポリサッカライド等でサイジングされた紙、二酸化チタンなどの顔料を含むピグメント紙、ポリビニールアルコールでサイジングした紙等の加工紙等が挙げられる。これらの中でも、加工し易さ、取り扱い性からプラスティックフィルムが好ましい可撓性の支持体として挙げられる。
【０１１７】
また、これら可撓性の支持体の厚さは、用いる可撓性の支持体の材質等によって異なるが、一般的には８０〜１０００μｍであり、取り扱い上の点から、更に好ましくは８０〜５００μｍである。これらの支持体の表面は滑面であってもよいし、マット面としてもよい。
【０１１８】
本発明の輝尽性蛍光体パネルを作製するのに使用する樹脂としては、ポリエステルを使用することが可能である。
【０１１９】
輝尽性蛍光体層の塗工方法としては、通常の塗布手段、例えばドクターブレード、ロールコータ、ナイフコータ、コンマコータ、リップコータ、押し出しコータなどを用いることができる。
【０１２０】
輝尽性蛍光体層としては、バインダーと輝尽性蛍光体粒子とから構成されている。輝尽性蛍光体層を形成している「輝尽性蛍光体」とは、最初の光または高エネルギー放射線が照射された後に、光的、熱的、機械的、科学的または電気的等の刺激（輝尽励起）により、最初の光または高エネルギー放射線の照射量に対応した輝尽発光を示す輝尽性蛍光体をいう。実用的な面からは、光刺激（輝尽励起）により輝尽発光を示す輝尽性蛍光体が好ましく、波長が５００ｎｍ以上、１μｍ以下の輝尽励起光によって輝尽発光を示す輝尽性蛍光体が好ましい。
【０１２１】
輝尽性蛍光体層を構成する輝尽性蛍光体の具体例としては、例えば特開昭５５−１２１４５号、同５５−１６００７８号、同５６−７４１７５号、同５６−１１６７７７号、同５７−２３６７３号、同５７−２３６７５号、同５８−２０６６７８号、同５９−２７２８９号、同５９−２７９８０号、同５９−５６４７９号、同５９−５６４８０号等に記載の希土類元素賦活アルカリ土類金属弗化ハロゲン化物系蛍光体；特開昭５９−７５２００号、同６０−８４３８１号、同６０−１０６７５２号、同６０−１６６３７９号、同６０−２２１４８３号、同６０−２２８５９２号、同６０−２２８５９３号、同６１−２３６７９号、同６１−１２０８８２号、同６１−１２０８８３号、同６１−１２０８８５号、同６１−２３５４８６号、同６１−２３５４８７号等に記載の２価のユーロピウム賦活アルカリ土類金属弗化ハロゲン化物系蛍光体；特開昭５５−１２１４４号に記載の希土類元素賦活オキシハライド蛍光体；特開昭５８−６９２８１号に記載のセリウム賦活３価金属オキシハライド蛍光体；特開昭６０−７０４８４号に記載のビスマス賦活アルカリ金属ハロゲン化物蛍光体；特開昭６０−１４１７８３号、同６０−１５７１００号に記載の２価のユーロピウム賦活アルカリ土類金属ハロ燐酸塩蛍光体；特開昭６０−１５７０９９号に記載の２価のユーロピウム賦活アルカリ土類金属ハロほう酸塩蛍光体；特開昭６０−２１７３５４号に記載の２価のユーロピウム賦活アルカリ土類金属水素化ハロゲン化物蛍光体；特開昭６１−２１１７３号、同６１−２１１８２号に記載のセリウム賦活希土類複合ハロゲン化物蛍光体；特開昭６１−４０３９０号に記載のセリウム賦活希土類ハロ燐酸塩蛍光体；特開昭６０−７８１５１号に記載の２価のユーロピウム賦活ハロゲン化セリウム・ルビジウム蛍光体；特開昭６０−７８１５１号に記載の２価のユーロピウム賦活複合ハロゲン化物蛍光体等が挙げられる。
【０１２２】
以下に、本発明の効果を実施例により具体的に説明するが、本発明はこれらに限定されるものではない。
【実施例】
【０１２３】
以下の方法に従って輝尽性蛍光体シートの保護フィルムの余剰部分の折り曲げ・折り返し試験を行った。
【０１２４】
（輝尽性蛍光体シートの準備）
コニカ（株）製  Ｒｅｇｉｕｓプレート−３Ｓに使用している輝尽性蛍光体シートを使用した。
【０１２５】
（保護フィルムの準備）
保護フィルムとして、ＰＥＴ１２μｍ／アルミナ蒸着ＰＥＴ１２μｍ／ＣＰＰ３０μｍの多層構成のフィルムを準備した。
【０１２６】
（保護フィルムの余剰部分の折り曲げ・折り返し試験）
輝尽性蛍光体シートの輝尽性蛍光体層上に、１辺に余剰部分を４ｃｍ残し、他の３辺からは保護フィルムがはみ出ない様に保護フィルムを貼着し、表１に示す方法により余剰部分を輝尽性蛍光体シートの端面に沿って折り曲げ・折り返し保護フィルムで被覆した輝尽性蛍光体シートを作製し試料１０１〜１０４とした。
【０１２７】
【表１】
2005114639.tif 000003
【０１２８】
尚、Ａは図１に示す折り曲げ・折り返し装置を使用して、図２の（ａ）に示すフローに従って折り曲げ・折り返しを行った。Ｂは図１に示す折り曲げ・折り返し装置を使用して、図２の（ｂ）に示すフローに従って折り曲げ・折り返しを行った。Ｃは図４に示す折り曲げ・折り返し装置を使用して、図５に示すフローに従って折り曲げ・折り返しを行った。Ｄは図６に示す折り曲げ・折り返し装置を使用して、図７に示すフローに従って折り曲げ・折り返しを行った。
【０１２９】
（評価）
作製した各試料１０１〜１０４の封止部分の幅をスケール入りルーペで測定した結果を表２に示す。
【０１３０】
【表２】
2005114639.tif 000004
【０１３１】
以上の結果より、従来の保護フィルムによる封止め部分の幅０．６〜１．０ｍｍに対していずれも狭くすることが可能となり、マンモグラフィー（乳房撮影）用として安心して使用することが出来るようになり本発明の有効性が確認された。
【図面の簡単な説明】
【０１３２】
【図１】吸着手段を有した輝尽性蛍光体シート上の保護フィルムの余剰部分の折り曲げ・折り返し装置の概略斜視図である。
【図２】図１に示す折り曲げ・折り返し装置を使用した、輝尽性蛍光体シート上の保護フィルムの余剰部分の折り曲げ・折り返し方法のフローを示す概略模式図である。
【図３】吸着手段を有した輝尽性蛍光体シート上の保護フィルムの余剰部分の折り曲げ・折り返し装置の他の一例の概略斜視図である。
【図４】圧着手段を有した輝尽性蛍光体シート上の保護フィルムの余剰部分の折り曲げ・折り返し装置の概略斜視図である。
【図５】図４に示す折り曲げ・折り返し装置を使用した、輝尽性蛍光体シート上の保護フィルムの余剰部分の折り曲げ・折り返し方法のフローを示す概略模式図である。
【図６】板状の弾性体を使用した輝尽性蛍光体シート上の保護フィルムの余剰部分の折り曲げ・折り返し装置の概略斜視図である。
【図７】図６に示す折り曲げ・折り返し装置を使用した、輝尽性蛍光体シート上の保護フィルムの余剰部分の折り曲げ・折り返し方法のフローを示す概略模式図である。
【図８】連続的に搬送される帯状輝尽性蛍光体シート上に保護フィルムを貼着し余剰部分を折り曲げ・折り返す装置の概略図である。
【図９】輝尽性蛍光体パネルの製造方法の一例のフローを示す概略模式図である。
【図１０】輝尽性蛍光体パネルの製造方法の他の一例のフローを示す概略模式図である。
【符号の説明】
【０１３３】
１ａ、１ｂ  折り曲げ・折り返し装置
１０１  吸着部
１０２、７  折り曲げ・折り返し部
２  輝尽性蛍光体シート
３、８０２  保護フィルム
３０１、８０３  余剰部分
５  基台
６  圧着手段
６０４  ブレード
７０１  弾性体
９  帯状輝尽性蛍光体シート
１０  押圧ロール
１１、１２、１３  ガイド状部材
１４  トレー
１７  輝尽性蛍光体パネル
【図１】
2005114639.tif 000005
【図２】
2005114639.tif 000006
【図３】
2005114639.tif 000007
【図４】
2005114639.tif 000008
【図５】
2005114639.tif 000009
【図６】
2005114639.tif 000010
【図７】
2005114639.tif 000011
【図８】
2005114639.tif 000012
【図９】
2005114639.tif 000013
【図１０】
2005114639.tif 000014